(57)【特許請求の範囲】
【請求項１】
平行に配置された２つのスクリュがそれぞれ噛合状態でバレル内に収容されて２軸押出機本体が形成されるとともに、押出材料が供給されるフィード部と、このフィード部の下流側に配設され、押出材料を混練する混練部と、この混練部の下流側に配設された混練済みの押出材料の出口部とが前記２軸押出機本体に形成され、前記２つのスクリュの同方向の回転にともない前記フィード部から前記混練部に送られて混練された混練済みの押出材料が前記出口部から連続的に押出される同方向回転の２軸押出機において、
軸体の外周面に螺旋状のフライト部が突設された１条のフライトスクリュによって前記フィード部の２つのスクリュをそれぞれ構成するとともに、前記各フライトスクリュのフライト部における前記押出材料の押出面となる片側の側壁面に前記スクリュの軸心方向に対して直交する切欠面を形成したことを特徴とする２軸押出機。
【請求項２】
前記１条のフライトスクリュは、そのフライト部の周面幅Ｗ0 とスクリュ直径Ｄとの比Ｗ0 ／Ｄを
Ｗ0 ／Ｄ＝０．２〜０．４
に設定したことを特徴とする請求項１に記載の２軸押出機。
【請求項３】
前記２軸押出機本体は前記押出材料として無機系フィラー１０〜９０重量％を含有する樹脂組成物を使用し、前記押出材料を連続的に押出すものであることを特徴とする請求項１〜２のいずれかに記載の２軸押出機。
【発明の詳細な説明】
【０００１】
【発明の属する技術分野】
本発明は、粉体あるいは粉体を高濃度に含有する樹脂原料からなる押出材料を混練し、混練済みの押出材料を連続的に押出す２軸押出機に関する。
【０００２】
【従来の技術】
一般に、微粉体原料、或いは微粉体を多量に含む合成樹脂材料の２軸押出機として特公平２−１６５０号公報には完全噛合型同方向回転の２軸押出機が示されている。同公報に示されている２軸押出機には平行に配置され、それぞれ噛合された２つのスクリュ本体が２軸押出機本体のバレル内に収容されている。
【０００３】
また、２軸押出機本体には押出材料を供給するフィード口を備えたフィード部と、このフィード部から送られる押出材料を混練する混練部と、フィード口の下流側に配設され、混練部で混練される押出材料中に含まれる空気を放出してそのバックフローを防止する空気抜き開口部と、混練部の下流側に連結された混練済み押出材料の出口部とが形成されている。さらに、フィード部のスクリュ本体には送り用のフィードスクリュ、混練部のスクリュ本体には混練用スクリュがそれぞれ形成されている。
【０００４】
そして、２軸押出機の動作時には２つのスクリュ本体の回転にともないフィード部のフィードスクリュによって混練部に送られる押出材料が混練部の混練用スクリュによって混練され、混練部で混練された混練済みの押出材料が出口部から連続的に押出されるようになっている。さらに、押出材料の混練が進行している過程で、押出材料中に含まれる空気が分離された際に、フィード口の下流側に配設された空気抜き開口部からこの空気を大気圧下で外部側に排出して除去することにより、押出材料中に含まれる空気がフィード口側に逆流するバックフローが発生することによる押し出し能力の低下を防ぐ構成になっている。
【０００５】
ところで、粉体、あるいは粉体を高濃度に含有する樹脂原料を完全噛み合い型同方向回転２軸押出機で混練押出する場合、フィードスクリュとして通常は完全噛み合いプロファイルを持った２条ネジスクリュが使用される。
【０００６】
また、フィードスクリュとしては２条ネジスクリュよりも完全噛み合い条件を満足し、搬送能力に優れる１条ネジスクリュも使用される。この１条ネジスクリュは例えば実開平６−６８８１５号公報に示されるように軸体の外周面に突設された螺旋状のフライト部の両側のフライト溝部の溝側面が対称型のスクリュプロファイルに形成されている。そして、この対称型１条ネジフィードスクリュではフライト部の山幅が大きく、２軸押出機の動作時に押出材料中に含まれる空気がフィード口側に逆流するバックフローが少ない為、標準型２条ネジよりも搬送能力が優れている。
【０００７】
【発明が解決しようとする課題】
しかしながら、粉体、あるいは粉体を高濃度に含有する樹脂原料を上記従来構成の完全噛み合い型の２条ネジフィードスクリュを備えた同方向回転２軸押出機で混練押出する場合には、２軸押出機の動作中、押出材料に含まれる空気がフィード口側に逆流するバックフローの発生を２条ネジフィードスクリュ部において確実には防止することができないので、混練部で押出材料中に含まれる空気の一部が分離されてフィード口に向かって逆流し、フィードスクリュ部の原料を流動化する問題がある。そのため、従来から標準的に使用されている２条ネジフィードスクリュでは押出材料の搬送能力が低下して目標とする処理能力が得られないおそれがある。
【０００８】
そこで、この場合には標準型２条ネジフィードスクリュよりも搬送能力に優れる実開平６−６８８１５号公報に示されるような完全噛み合いプロファイルを持った対称型１条ネジフィードスクリュが使用される。
【０００９】
ここで、２軸押出機の押出材料として使用される粉体、あるいは樹脂原料中に含有される粉体の粒子直径は近年になり、微小化している。例えば、以前は押出材料として使用される粉体、あるいは樹脂原料中に含有される粉体の粒子直径は１０μｍ程度であったものが現在は２〜３μｍ、あるいは１μｍ以下程度に微小化している。このような押出材料の粒子径の微小化によって押出材料中の空気混入量が増大し、押出材料中に実質的に含有される粉体の密度（カサ密度）が低下するので、２軸押出機の動作中に押出材料中に含まれる空気がフィード口側に逆流するバックフローが多くなり、フィード口への空気の逆流量もさらに増大する問題がある。
【００１０】
そのため、上記従来構成のものにあっては実開平６−６８８１５号公報に示す完全噛み合いプロファイルを持った対称型１条ネジフィードスクリュを使用したとしても２軸押出機の目標とする処理能力が得られない場合が多くなっているのが実情である。
【００１１】
本発明は上記事情に着目してなされたもので、その目的は、粉体、あるいは高濃度に粉体を含有した樹脂原料を押出材料として使用する混練押出作業時の処理能力を向上させることができ、しかも成形品品質を改善することができる２軸押出機を提供することにある。
【００１２】
【課題を解決するための手段】
請求項１の発明は平行に配置された２つのスクリュがそれぞれ噛合状態でバレル内に収容されて２軸押出機本体が形成されるとともに、押出材料が供給されるフィード部と、このフィード部の下流側に配設され、押出材料を混練する混練部と、この混練部混練部の下流側に配設された混練済みの押出材料の出口部とが前記２軸押出機本体に形成され、前記２つのスクリュの同方向の回転にともない前記フィード部から前記混練部に送られて混練された混練済みの押出材料が前記出口部から連続的に押出される同方向回転の２軸押出機において、軸体の外周面に螺旋状のフライト部が突設された１条のフライトスクリュによって前記フィード部の２つのスクリュをそれぞれ構成するとともに、前記各フライトスクリュのフライト部における前記押出材料の押出面となる片側の側壁面に前記スクリュの軸心方向に対して直交する切欠面を形成したことを特徴とする２軸押出機である。
【００１３】
そして、本請求項１の発明ではフィード部の２つのフライトスクリュのフライト部の押出面側の側壁面にスクリュの軸心方向に対して直交する切欠面を形成することにより、粉体、あるいは高濃度に粉体を含有する樹脂原料からなる押出材料を混練押出しする作業中、フィード部の２つのフライトスクリュの隣接する前後のフライト部間のスクリュ溝内の押出材料に対してフィードスクリュの押出面側から加わる搬送力の大部分を押出材料の流れ方向と略平行に作用させることができる。そのため、従来の対称型１条ネジフィードスクリュのようにフライト部の押出面側の側壁面が完全噛み合いプロファイルの曲面で形成されている場合に比べてフライト部間のスクリュ溝内の押出材料に加わる搬送力を大きくすることができ、フィードスクリュの押出材料の搬送能力を高め、実質的に含有される粉体の密度（カサ密度）が低下することなく安定した搬送能力を発揮できるようにしたものである。
【００１４】
また、請求項２の発明は請求項１の２軸押出機の１条のフライトスクリュにおけるフライト部の周面幅Ｗ0 とスクリュ直径Ｄとの比Ｗ0 ／Ｄを
Ｗ0 ／Ｄ＝０．２〜０．４
に設定したことを特徴とする２軸押出機である。
【００１５】
そして、本請求項２の発明ではフライト部の周面幅Ｗ0 とスクリュ直径Ｄとの比Ｗ0 ／Ｄを０．２〜０．４の範囲内に設定したフライト部の周面幅が幅広の一条スクリュによって形成されたフィードスクリュを使用してフィード部から混練部に押出材料を送ることにより、フィード部における押出材料中に含まれる空気のバックフローを防止して押出材料を送る搬送能力の向上を図るようにしたものである。
【００１６】
また、請求項３の発明は前記２軸押出機本体は前記押出材料として無機系フィラー１０〜９０重量％を含有する樹脂組成物を使用し、前記押出材料を連続的に押出すものであることを特徴とする請求項１〜２のいずれかに記載の２軸押出機である。
【００１７】
そして、本請求項３の発明では無機系フィラー１０〜９０重量％を含有する樹脂組成物を押出材料として使用し、この押出材料を連続的に押出すようにしたものである。
【００２２】
【発明の実施の形態】
以下、本発明の第１の実施の形態を図１乃至図４（Ｂ）を参照して説明する。図１は完全噛み合い型同方向回転２軸押出機１全体の概略構成を示すものである。この２軸押出機１は高濃度に微粉体のフィラーを含有した樹脂組成物からなる押出材料Ｕを混練押し出しするもので、本実施の形態では押出材料Ｕとして無機系フィラー１０〜９０重量％を含有する樹脂組成物が使用される。なお、本実施の形態の２軸押出機１で取り扱う押出材料Ｕとしては次の２種類に大別される。その１つは粉体材料がプラスチック、またはその他の有機材料の場合である。他の１つは粉体材料が無機物で、これをプラスチック、またはその他の有機材料と共に混練する場合である。その一例としては、有機材料としてＰＰ（ポリプロピレン樹脂）を使用し、ここに無機物であるタルク等を混練するものがある。
【００２３】
また、２軸押出機１の本体には押出材料Ｕの流路を形成するバレル２が設けられている。このバレル２にはフィード口３、空気抜き口４、真空ベント口５がそれぞれ設けられている。ここで、フィード口３はバレル２の一端部側に配置されている。さらに、真空ベント口５はバレル２の他端部側に配置され、空気抜き口４はフィード口３と真空ベント口５との間に配置されている。
【００２４】
また、バレル２内には平行に配置された２つのスクリュ６がそれぞれ噛合状態で収容されている。各スクリュ６にはフィードスクリュ７、混練溶融部スクリュ８、真空シール部９、２つの搬送スクリュ１０がそれぞれ設けられている。ここで、フィードスクリュ７はバレル２のフィード口３と対応する位置に配置されている。さらに、２つの搬送スクリュ１０はバレル２の空気抜き口４および真空ベント口５とそれぞれ対応する位置に配置されている。また、混練溶融部スクリュ８はバレル２のフィード口３と空気抜き口４との間の部分と対応する位置、真空シール部９はバレル２の空気抜き口４と真空ベント口５との間の部分と対応する位置にそれぞれ配置されている。
【００２５】
そして、バレル２のフィード口３によって２軸押出機１の本体に押出材料Ｕを供給するフィード部１１が形成されている。さらに、このフィード部１１の下流側には押出材料Ｕを混練する混練部１２が配設されている。この混練部１２はバレル２内の混練溶融部スクリュ８によって形成されている。
【００２６】
また、バレル２の終端部には混練済みの押出材料Ｕの出口部１３が形成されている。なお、バレル２内の２つのスクリュ６は図示しない回転駆動装置によってそれぞれ同方向に回転駆動されるようになっている。
【００２７】
また、図２は本実施の形態のフィード部１１の２つのフィードスクリュ７を示すものである。各フィードスクリュ７は図３（Ａ），（Ｂ）に示すように軸心部に配設されたスクリュ軸１４と、このスクリュ軸１４上に例えばスプライン嵌合、或いはキー嵌合によって組付けられたスクリュエレメント１５とによって形成されている。ここで、スクリュエレメント１５は軸体１６の外周面に螺旋状のフライト部１７が突設された１条のフライトスクリュによって形成されている。
【００２８】
さらに、スクリュエレメント１５のフライト部１７における押出材料Ｕの押出面となる片側の側壁面にはスクリュ６の軸心方向に対して直交する切欠面１８が形成されている。そして、このフライト部１７の片側の切欠面１８により、不完全噛み合い型１条ネジスクリュが形成されている。なお、スクリュエレメント１５における１条フライトスクリュの不完全噛み合い型とは、フライト部１７における切欠面１８が形成されている片側の側壁面では反対側の側壁面に形成されている湾曲面１９と対応する部分が切欠されている。そのため、この切欠面１８の部分では噛合される２つのフィードスクリュ７，７間の噛合状態が不完全となるという意味である。
【００２９】
また、不完全噛み合い型のフィードスクリュ７は隣接するフライト部１７間の間隔であるスクリュピッチがスクリュ直径Ｄに対して０．７〜１．５Ｄに設定され、かつフライト部１７の周面幅Ｗ0 が０．２〜０．４Ｄ程度に設定されている。すなわち、フライト部１７の周面幅Ｗ0 とスクリュ直径Ｄとの比Ｗ0 ／Ｄは
Ｗ0 ／Ｄ＝０．２〜０．４
程度に設定されている。
【００３０】
次に、上記構成の作用について説明する。まず、２軸押出機１の動作時にはバレル２内の２つのスクリュ６は同方向に回転駆動される。この状態で、押出材料Ｕとして使用される粉体、あるいは高濃度に粉体を含有する樹脂原料、例えば無機系フィラー１０〜９０重量％を含有する樹脂組成物がフィード部１１のフィード口３からバレル２内に定量供給される。
【００３１】
また、フィード口３からバレル２内に供給された押出材料Ｕはフィードスクリュ７によって混練部１２に送られ、適宜に混練溶融される。この時、押出材料Ｕの樹脂原料中に含まれている空気は分離され、空気抜き口４より外部に排出される。なお、ここで分離された空気の一部はフィード口３の方向へ逆流する。
【００３２】
さらに、混練部１２の混練溶融部スクリュ８で混練された混練済みの押出材料Ｕは真空シール部９を通過し、真空ベント口５で揮発成分が除去された後、搬送スクリュ１０により出口部１３側に搬送され、出口部１３から連続的に押出される。なお、２軸押出機１の本体は押出材料Ｕの樹脂原料の種類および押し出される樹脂の状態によって適宜に制御される。
【００３３】
そこで、上記構成のものにあっては次の効果を奏する。すなわち、フィード部１１の２つのフィードスクリュ７のフライト部１７の押出面側の側壁面にスクリュ６の軸心方向に対して直交する切欠面１８を形成したので、フィード部１１の２つのフィードスクリュ７の隣接する前後のフライト部１７間のスクリュ溝２０の軸方向断面プロファイルが図４（Ａ）に示すようにそのスクリュ溝２０内の上流側と下流側とで異なる非対称プロファイルになっている。ここで、スクリュ溝２０の上流側（押出材料Ｕの押出し側）のフライト部１７の側壁面には、スクリュ溝２０の谷底面（溝底面）に対し、直角面内に平面（切欠面１８）が形成されているので、２つのフィードスクリュ７間の完全噛み合い条件を満足しない。また、スクリュ溝２０の下流側のフライト部１７の側壁面には、スクリュ溝２０の谷底面に対し、２つのフィードスクリュ７の完全噛み合い条件を満足する湾曲面１９が形成されている。
【００３４】
そのため、押出材料Ｕを混練押出しする作業中、図４（Ａ）に示すようにフィード部１１の２つのフィードスクリュ７のスクリュ溝２０内の押出材料Ｕに対してフィードスクリュ７の押出面側の切欠面１８から加わる搬送力の大部分を同図中に矢印Ｆ1 で示すように押出材料Ｕの流れ方向と略平行に作用させることができる。これに対し、図４（Ｂ）に示す従来の対称型１条ネジフィードスクリュのようにフライト部１７の押出面側の側壁面が完全噛み合いプロファイルの湾曲面１９で形成されている場合にはフライト部１７間のスクリュ溝２０内の押出材料Ｕに加わる搬送力は同図中に矢印Ｆ2 で示すように湾曲面１９の法線方向に沿って作用するので、押出材料Ｕの流れ方向と略平行に作用させることができる搬送力の分解ベクトル成分は小さくなる。
【００３５】
したがって、本実施の形態の不完全噛み合い型のフィードスクリュ７では図４（Ｂ）に示す従来の対称型１条ネジフィードスクリュのようにフライト部１７の押出面側の側壁面が完全噛み合いプロファイルの湾曲面１９で形成されている場合に比べてフライト部１７間のスクリュ溝２０内の押出材料Ｕに加わる搬送力を大きくすることができるので、フィードスクリュ７による押出材料Ｕの搬送能力を高め、実質的に含有される粉体の密度（カサ密度）が低下することなく、安定した搬送能力を発揮できる。そのため、粉体、あるいは高濃度に粉体を含有した樹脂原料を押出材料Ｕとして使用する混練押出作業時の処理能力を向上させることができ、粉体の最高含有率および成形品品質の改善を図ることができる。
【００３６】
また、２軸押出機１の１条のフライトスクリュ７におけるフライト部１７の周面幅Ｗ0 とスクリュ直径Ｄとの比Ｗ0 ／ＤをＷ0 ／Ｄ＝０．２〜０．４に設定したので、フライト部１７の周面幅が幅広の一条スクリュによって形成されたフィードスクリュ７を使用してフィード部１１から混練部１２に押出材料Ｕを送ることができる。そのため、フィード部１１における押出材料Ｕ中に含まれる空気のバレル２とフライト部１７およびフライト部１７とスクリュ溝２０の噛合部からのバックフローを防止して押出材料Ｕを搬送する搬送能力の向上を図ることができる。
【００３７】
また、図５乃至図７（Ｂ）は本発明の第２の実施の形態を示すものである。本実施の形態は、第１の実施の形態と同じ完全噛み合い型の同方向回転２軸押出機１におけるフィード部１１の２つのフィードスクリュ７の構成を次の通り変更したものである。
【００３８】
すなわち、本実施の形態では図５に示すようにフライトスクリュが右ねじれであって、フィード部１１の２つのフィードスクリュ７の形状が２軸押出機１の本体の出口部１３側からみて左側に配置される左軸である第１のスクリュ３１と、右側に配置される右軸である第２のスクリュ３２とで異なるスクリュプロファイルを持った非対称型の１条ネジスクリュとなっている。
【００３９】
ここで、第１のスクリュ３１は図６に示すように軸心部に配設されたスクリュ軸３３と、このスクリュ軸３３上に例えばスプライン嵌合、或いはキー嵌合によって組付けられたスクリュエレメント３４とによって形成されている。また、スクリュエレメント３４は軸体３５の外周面に螺旋状のフライト部３６が突設され、軸方向プロファイルが完全噛み合い条件を満足する湾曲面で形成された１条のフライトスクリュによって形成されている。
【００４０】
さらに、このスクリュエレメント３４はフライト部３６の周面幅Ｗ0 と、隣接するフライト部３６間のフライト溝部３７の溝幅Ｇ0 との関係がＷ0 ＞Ｇ0 に設定されている。したがって、第１のスクリュ３１はフライト部３６の周面幅が幅広に形成されている。
【００４１】
また、第２のスクリュ３２も同様に軸心部に配設されたスクリュ軸４２と、このスクリュ軸４２上に例えばスプライン嵌合、或いはキー嵌合によって組付けられたスクリュエレメント３８とによって形成されている。また、スクリュエレメント３８は軸体３９の外周面に螺旋状のフライト部４０が突設され、軸方向プロファイルが完全噛み合い条件を満足する湾曲面で形成された１条のフライトスクリュによって形成されている。
【００４２】
さらに、このスクリュエレメント３８はフライト部４０の周面幅Ｗ0 と、隣接するフライト部４０間のフライト溝部４１の溝幅Ｇ0 との関係がＷ0 ＜Ｇ0 に設定されている。したがって、第２のスクリュ３２はフライト部４０の周面幅が極端に幅狭に形成されている。
【００４３】
次に、上記構成の作用について説明する。２軸押出機１の動作時には図７（Ａ），（Ｂ）に示すようにフィード口３の上方から供給された押出材料Ｕの原料は、フィード部１１の２つのフィードスクリュ７である第１のスクリュ３１および第２のスクリュ３２の各フライト溝部３７，４１内に流入される。そして、第１のスクリュ３１および第２のスクリュ３２の回転動作にともない混練部１２側に送られ、適宜に混練溶融される。
【００４４】
このとき、フィード口３の上方から供給された押出材料Ｕの原料は、後述する右ネジレの送りスクリュ（フィード部１１の２つのフィードスクリュ７）の作用により２軸押出機１の本体の出口部１３側から見てバレル２の内部の押出材料Ｕの流路の右側に偏った状態で喰い込んでいく。すなわち、供給原料である押出材料Ｕの喰い込み場所は、図７（Ｂ）中に示すように２軸押出機１の本体の出口部１３側から見て右軸の第２のスクリュ３２側の下流側領域Ｚとなる。
【００４５】
したがって、右軸側の第２のスクリュ３２のフライト部４０の周面幅を極端に幅狭に形成し、隣接するフライト部４０間のフライト溝部４１の溝幅Ｇ0 を大きくすることにより、フライト溝部４１内の押出材料Ｕの流路断面積（流路体積）を大きくすることで、２軸押出機１の本体の流路内により多くの押出材料Ｕの原料を喰い込ませることができる。
【００４６】
一般に、右ネジレの送りスクリュを持つ同方向回転２軸押出機１では、２軸押出機１の本体の出口部１３側からみて右側に配置される右軸と左側に配置される左軸とで押出材料Ｕの押出圧力が異なっていることが知られている。すなわち、右軸と、左軸とでは原料の押出材料Ｕの輸送量が異なっていることになる。
【００４７】
したがって、フィード部１１においては、バレル２の内部に供給された押出材料Ｕは２軸押出機１の本体の出口部１３側から見て押出材料Ｕの流路の右側に偏った状態で喰い込んで搬送されることになる。そのため、実質的に含有される粉体の密度（カサ密度）が低下することなく安定した搬送能力を発揮できる。
【００４８】
また、２軸押出機１の処理能力を増大させようとした場合、フィード部１１の第１のスクリュ３１および第２のスクリュ３２の回転数を増加するか、またはフィード部１１の第１のスクリュ３１および第２のスクリュ３２の各フライト溝部３７，４１内の押出材料Ｕの供給量を増大させる必要がある。ここで、フィード部１１の第１のスクリュ３１および第２のスクリュ３２の回転数の増大は、成形品の樹脂温度上昇を招き、物性の低下を引き起こす可能性があるため、好ましくない。
【００４９】
また、フィード部１１の第１のスクリュ３１および第２のスクリュ３２の回転数を一定に保持したままの状態で、押出材料Ｕの処理量（供給量）を増加していくと、フィード部１１の第１のスクリュ３１および第２のスクリュ３２の各フライト溝部３７，４１内では押出材料Ｕが充満されていく。このとき、フィード部１１の第１のスクリュ３１および第２のスクリュ３２の各フライト溝部３７，４１内の押出材料Ｕの充満率は、押出材料Ｕの原料の流動特性（特に粉体の流動特性）によって決定されるため、押し込み能力に優れる標準１条スクリュを使用したとしても限界がある。
【００５０】
そこで、本実施の形態のように２軸押出機１の本体の出口部１３側から見て右側に配置される右軸である第２のスクリュ３２のフライト部４０の周面幅を極端に幅狭に形成し、隣接するフライト部４０間のフライト溝部４１の溝幅Ｇ0 を大きくすることにより、第２のスクリュ３２のフライト溝部４１内の押出材料Ｕの流路断面積（流路体積）を大きくし、この流路の右側に偏った状態で喰い込んでいくので、２軸押出機１の本体全体の処理能力を改善することができる。
【００５１】
また、２軸押出機１の本体の出口部１３側からみて左側に配置される左軸である第１のスクリュ３１はフライト部３６の周面幅Ｗ0 が幅広に形成されているので、フィード部１１の第１のスクリュ３１と第２のスクリュ３２との噛合部の長さ、すなわち第２のスクリュ３２のフライト溝部４１と、第１のスクリュ３１のフライト部３６との噛み合い長さが大きくなる。そのため、第１のスクリュ３１と第２のスクリュ３２との噛合部で最も多く発生する逆流した空気によって流動化した押出材料Ｕの原料のバックフローの防止効果を高めることができる。
【００５２】
また、次の表１の実験例１〜４は従来構成の２軸押出機による押出材料Ｕの押出し実験結果（実験例１、２）と、本発明の第１の実施の形態の２軸押出機１による押出材料Ｕの押出し実験結果（実験例３）と、本発明の第２の実施の形態の２軸押出機１による押出材料Ｕの押出し実験結果（実験例４）とを比較して示したものである。
【００５３】
【表１】
0003812964.tif 000002
【００５４】
ここで、表１の押出し実験で使用される押出材料Ｕの原料としては、メルトフローインデックス（ＭＩ値）が５のポリプロピレンと、平均粒子径３μｍのタルクを使用し、混合比はポリプロピレン：タルク＝４０：６０である。
【００５５】
また、実験例１の従来法は、フィードスクリュ７として図８（Ａ）に示すように完全噛み合いプロファイルを持った標準的な２条ネジスクリュ５１を使用した場合を示す。この実験例１では２軸押出機１の動作中、混練部１２で押出材料中に含まれる空気の一部が分離され、この分離された空気の逆流により、押出材料Ｕの原料が流動化するために、押出材料Ｕの押出量１００Ｋｇ／Ｈを得るのに３００ｒｐｍのスクリュ速度が必要であった。さらに、空気抜き口４からはタルクの舞上がりが多く、押出材料Ｕの樹脂分のポリプロピレンと混練が不十分であった。したがって、２軸押出機１の運転安定性も良くなかった。
【００５６】
また、実験例２の従来法は、フィードスクリュ７として図８（Ｂ）に示すように完全噛み合いプロファイルを持った標準的な１条スクリュ５２を使用した場合を示す。この実験例２では２軸押出機１の動作中、１条スクリュの高搬送能力により、スクリュ速度２５０ｒｐｍで、押出材料Ｕの押出量１２０Ｋｇ／Ｈとなり、２軸押出機１の運転能力に多少の改善がみられ、押出材料Ｕの処理能力の増大とスクリュ速度の低速化が可能となった。しかしながら、この場合は空気抜き口４からはタルクの舞上がりが見られ、２軸押出機１の運転安定性は実験例１の従来法より改善されたが、満足できる程度の２軸押出機１の運転安定性を得るには今一歩であった。
【００５７】
また、実験例３は本発明の第１の実施の形態の２軸押出機１のように、フィードスクリュ７として不完全噛み合い型１条ネジスクリュを使用した場合を示す。この実験例３では２軸押出機１の動作時に、スクリュ速度が３５０ｒｐｍで、押出材料Ｕの押出量１７０Ｋｇ／Ｈまでの運転が可能となった。また、実験例１および２に対し、押出量Ｑとスクリュ回転数Ｎｓの積で表現できるフィード部での実質的に含有される粉体の密度比（相対カサ密度）が２となった。
【００５８】
また、実験例４は本発明の第２の実施の形態の２軸押出機１のように、フィードスクリュとして非対称型の１条ネジスクリュを使用した場合を示す。この実験例４では２軸押出機１の動作時に、スクリュ速度が３００ｒｐｍで、押出材料Ｕの押出量１５０Ｋｇ／Ｈまでの運転が可能となり、相対カサ密度は１．５となった。
【００５９】
さらに、実験例３および４共、空気抜き口４からのタルクの舞上がりおよびフィード口３での押出材料Ｕの原料の食い込み不良はほとんど見られず、２軸押出機１の運転安定性はきわめて良好であった。
【００６０】
したがって、上記表１からも明らかなように本発明の第１の実施の形態の２軸押出機１および第２の実施の形態の２軸押出機１ではフィードスクリュ７のスクリュ速度が同一の場合、従来構成の２軸押出機に比べて１．５乃至２倍程度の押出材料Ｕの処理能力の向上が図れる。また、２軸押出機１の押出量Ｑとフィードスクリュ７のスクリュ速度Ｎｓとの比Ｑ／Ｎｓ値は押出材料Ｕの樹脂温度の指標となるが、本発明の第１の実施の形態の２軸押出機１および第２の実施の形態の２軸押出機１ではＱ／Ｎｓ値が大きくなっており、押出材料Ｕの樹脂温度が低下し、成形品の物性が改善されていることが推測される。
【００６１】
さらに、実験例２の従来法と比較した場合、実験例３および４では安定運転が可能な処理能力の上限が改善されており、搬送能力が改善された本発明の不完全噛み合い型１条ネジスクリュおよび非対称型１条ネジスクリュの効果が充分に発揮されている。
なお、本発明は上記実施の形態に限定されるものではなく、さらに、その他、本発明の要旨を逸脱しない範囲で種々変形実施できることは勿論である。
【００６２】
【発明の効果】
本発明によれば、粉体、あるいは高濃度に粉体を含有した樹脂原料を押出材料として使用する混練押出作業時の処理能力を向上させることができ、しかも成形品品質を改善することができる。
【図面の簡単な説明】
【図１】本発明の第１の実施の形態における２軸押出機全体の概略構成図。
【図２】第１の実施の形態の２軸押出機のフィード部の２つのフィードスクリュの噛合状態を示す側面図。
【図３】（Ａ）は第１の実施の形態の２軸押出機のフィードスクリュの切欠面を示す側面図、（Ｂ）は（Ａ）の３Ｂ−３Ｂ線断面図。
【図４】（Ａ）は第１の実施の形態のフィードスクリュによる押出材料の押出し作用を説明するための説明図、（Ｂ）は完全噛合い型フィードスクリュによる押出材料の押出し作用を説明するための説明図。
【図５】本発明の第２の実施の形態の２軸押出機のフィード部の２つのフィードスクリュの噛合状態を示す側面図。
【図６】第２の実施の形態の２つのフィードスクリュの噛合状態を示す要部の縦断面図。
【図７】（Ａ）は第２の実施の形態の２軸押出機におけるフィード口の位置の２つのフィードスクリュの噛合部分を示す概略構成図、（Ｂ）は同フィード口から２つのフィードスクリュの噛合部分を見た状態を示す概略構成図。
【図８】（Ａ）は実験例１の標準型２条ネジスクリュの噛合状態を示す側面図、（Ｂ）は実験例２の標準型１条ネジスクリュの噛合状態を示す側面図。
【符号の説明】
Ｕ…押出材料、２…バレル、６…スクリュ、７…フィードスクリュ、１１…フィード部、１２…混練部、１３…出口部、１７…フライト部、１８…切欠面、３１…第１のスクリュ、３２…第１のスクリュ。
【図１】
0003812964.tif 000003
【図２】
0003812964.tif 000004
【図３】
0003812964.tif 000005
【図４】
0003812964.tif 000006
【図５】
0003812964.tif 000007
【図６】
0003812964.tif 000008
【図７】
0003812964.tif 000009
【図８】
0003812964.tif 000010